(57)【特許請求の範囲】
【請求項１】
ａ）アクリル組成物を４．９〜９４．９重量％、
ｂ）５〜７０重量％のハロゲンを含むハロゲン含有ポリマーを５〜９５重量％、
ｃ）（ｉ）アンチモンの酸化物および水酸化マグネシウム、（ｉｉ）酸化亜鉛および水酸化マグネシウム、または（ｉｉｉ）スズ酸亜鉛および水酸化マグネシウムから選択される無機組成物を０．１〜２５重量％、
を含むアクリル材料。
【請求項２】
前記アクリル組成物がアクリル材料の２４．９〜９４．９重量％の量で存在する、請求項１に記載のアクリル材料。
【請求項３】
前記ハロゲン含有ポリマーがアクリル材料の５〜７５重量％の量で存在する、請求項１または２に記載のアクリル材料。
【請求項４】
前記無機組成物が酸化亜鉛および水酸化マグネシウムを含む、請求項１から３のいずれかに記載のアクリル材料。
【請求項５】
前記無機組成物がスズ酸亜鉛および水酸化マグネシウムを含む、請求項１から４のいずれかに記載のアクリル材料。
【請求項６】
前記無機組成物がさらにホウ酸亜鉛を含む、請求項５に記載のアクリル材料。
【請求項７】
前記アクリル組成物が、ＣＨ２＝Ｃ（Ｒ２）ＣＯＯＲ１、但し、Ｒ１がアルキル基、Ｒ２が水素又はアルキル基のホモポリマーまたはコポリマーあるいはアクリロニトリルを含むコポリマーを含む、請求項１から６のいずれかに記載のアクリル材料。
【請求項８】
前記アクリル組成物が、ＣＨ２＝ＣＨＣＯＯＲ１但し、Ｒ１がＣ１〜Ｃ６のアルキル基、またはＣＨ２＝Ｃ（Ｒ２）ＣＯＯＲ１、但し、Ｒ１がＣ１〜Ｃ６のアルキル基、Ｒ２がＣ１〜Ｃ１０のアルキル基の少なくとも１つのホモポリマーまたはコポリマーである、請求項１から７のいずれかに記載のアクリル材料。
【請求項９】
前記アクリル組成物が、５０〜９０重量％のアルキルメタクリレートおよび１〜５０重量％のアルキルアクリレートを含むモノマー混合物を重合させることによって作られたコポリマーを含む、請求項１から８のいずれかに記載のアクリル材料。
【請求項１０】
前記アクリル組成物が少なくとも１５重量％のアクリロニトリルを含むコポリマーを含む、請求項７に記載のアクリル材料。
【請求項１１】
前記コポリマーが、アクリル−スチレン−アクリロニトリル（ＡＳＡ）ポリマー、アクリロニトリル−ＥＰＤＭ−スチレン（ＡＥＳ）ポリマー、スチレン−アクリロニトリル（ＳＡＮ）ポリマー、オレフィン−スチレン−アクリロニトリル（ＯＳＡ）ポリマーまたはアクリロニトリル−ブタジエン−スチレン（ＡＢＳ）ポリマーから選択されるアクリロニトリルを含む、請求項１０に記載のアクリル材料。
【請求項１２】
前記アクリル組成物が２０〜６０重量％のゴム状コポリマーを含む、請求項１から１１のいずれかに記載のアクリル材料。
【請求項１３】
前記ハロゲン含有ポリマーが塩化ビニルまたは塩化ビニリデンのポリマーまたはコポリマーである、請求項１から１２のいずれかに記載のアクリル材料。
【請求項１４】
前記ハロゲン含有ポリマーが少なくとも１０重量％のハロゲンを含む、請求項１から１３のいずれかに記載のアクリル材料。
【請求項１５】
前記ハロゲン含有ポリマーが塩素以外のハロゲンを含まない、請求項１から１４のいずれかに記載のアクリル材料。
【請求項１６】
少なくとも１０重量％であり７５重量％以下である前記ハロゲン含有ポリマーを含む、請求項１から１５のいずれかに記載のアクリル材料。
【請求項１７】
前記アクリル材料が少なくとも３０重量％であり９０重量％以下である前記アクリル組成物を含む、請求項１から１６のいずれかに記載のアクリル材料。
【請求項１８】
少なくとも０．５重量％の前記無機組成物を含む、請求項１から１７のいずれかに記載のアクリル材料。
【請求項１９】
前記アクリル組成物と前記ハロゲン含有ポリマーとの重量比が少なくとも０．５であり１０未満である、請求項１から１８のいずれかに記載のアクリル材料。
【請求項２０】
前記アクリル組成物と前記無機組成物との重量比が少なくとも８であり３０未満である、請求項１から１９のいずれかに記載のアクリル材料。
【請求項２１】
前記アクリル材料がシート、フィルム、粉末または顆粒の形態である、請求項１から２０のいずれかに記載のアクリル材料。
【請求項２２】
請求項１から２１のいずれかに記載のアクリル材料を含む、建築物に使用するための難燃性構成要素。
【請求項２３】
前記構成要素が固体または共押出し建築用構成要素である、請求項２２に記載の建築物に使用するための難燃性構成要素。
【請求項２４】
請求項１から２１のいずれかに記載のアクリル材料から作られる構成要素を含む建築物。
【請求項２５】
基材および仕上げ材料を含む構成要素であって、基材または仕上げ材料の少なくとも１つが請求項１から２１のいずれかに記載のアクリル材料である、前記構成要素。
【請求項２６】
請求項１から２１のいずれかに記載のアクリル材料を製造する方法であって、請求項１から２１のいずれかに記載のアクリル組成物、請求項１から２１のいずれかに記載のハロゲン含有ポリマー、および請求項１から２１のいずれかに記載の無機組成物を溶融混合することを含む、前記方法。
【請求項２７】
前記方法が、無機組成物とアクリル組成物とを一緒に１５０℃〜２３０℃の温度での押出しにより溶融混合し、その後、ハロゲン含有ポリマーと共に溶融混合することを含む、請求項２６に記載の方法。
【請求項２８】
請求項１から２１のいずれかに記載のアクリル材料の難燃性構成要素としての、特に建築物中で使用される難燃性構成要素としての使用。
【発明の詳細な説明】
【０００１】
本発明は、難燃性のアクリル材料およびその製造法に関する。
【０００２】
アクリル材料は、いろいろな用途、例えば、建築物、自動車の照明、計器の目盛板、散光器、レンズ、医療の診断装置、信号、浴室／衛生器具、および板ガラスに使用されている。アクリル材料が使われる理由は、その靭性、耐候性、外観および安定性という特性のためである。基材の熱可塑性材料の上に被覆層を生成し、したがって、異なる特性を有する熱可塑性材料にアクリル特性を与える仕上げ（キャップストック）材料としてアクリル材料を使うこともできる。文献中のそのような熱可塑性材料の例には、ＵＳ５，３１８，７３７に開示されているアクリロニトリル−ブタジエン−スチレン（ＡＢＳ）が含まれる。
【０００３】
そのようなプラスチックのある種の応用分野では、そのプラスチック材料が難燃性の特性を示すことができるということが重要である場合がある。アクリル材料は、もともと難燃性ではない。多くの建築用途の場合、燃焼試験の表面伝播であるＢＳ４７６の７部を使って材料を試験する必要がある。この試験の下では、材料の性能を、火炎がその材料に沿って水平にどれだけ遠くまで伝わるかによって分類する。１から４までの等級が可能であり、４はより高い等級を達成できないことを示している。その材料が試験中に急落したことを示すために、等級にＹの添え字を加える場合がある。押出し成形されたポリメタクリル酸メチル（ＰＭＭＡ）は、ＢＳ４７６の７部の燃焼試験の表面伝播の下で４という最も低い等級評価、または急落のためにより高いどの等級にもＹの添え字を有するかのいずれかを達成するだろう。難燃性の性能を持つ化合物をアクリル材料に添加することは当技術分野ではよく知られている。例えば、アクリルのマトリックスに難燃性材料として有機リン化合物を使うことは、ＪＰ０６０４９３１２−Ａ、ＧＢ２２１２８０７−Ａ、ＤＥ３７００３７３−ＡおよびＧＢ２１７２６００−Ａに開示されている。Ｊ６１０５１０４７−Ａは、アルミン酸カルシウム水和物を含む建築材料を使用する場合の、ポリメタクリル酸メチル組成物を開示している。この無機化合物は、約３００℃の温度で水を失い、したがって、アクリル組成物の燃焼する能力を小さくすると思われる。ある種の難燃性の特性を持つと知られている他の無機化合物には、様々な無機金属化合物がある。例えば、ＵＳ４９６５３０９−Ａは、ポリ塩化ビニルの燃焼による煙の発生を減らすと主張されている、無機の亜鉛、マグネシウムおよびモリブデン化合物を含む硬質難燃性ポリ塩化ビニル（ＰＶＣ）組成物を開示している。ポリ塩化ビニルそのものは、他のポリマーに難燃性の特性を分け与えるための添加剤として使用することもできる。
【０００４】
高い難燃性特性を有するアクリル材料およびその製造法を提供することが本発明の目的である。
【０００５】
したがって、最初の態様では、本発明は、
ａ）アクリル組成物を４．９〜９４．９重量％、
ｂ）５〜７０重量％のハロゲンを含むハロゲン含有ポリマーを５〜９５重量％、
ｃ）亜鉛、マグネシウム、モリブデン、アンチモン、アルミニウム、スズ、銅、マンガン、コバルトまたは鉄の酸化物、水酸化物、炭酸塩、ホウ酸塩、ステアリン酸塩、塩化物または臭化物を少なくとも１つ含む無機組成物を０．１〜２５重量％含むアクリル材料を提供する。
【０００６】
第２の態様では、
ａ）アクリル組成物を４．９〜９４．９重量％、
ｂ）５〜７０重量％のハロゲンを含むハロゲン含有ポリマーを５〜９５重量％、
ｃ）亜鉛、マグネシウム、モリブデン、アンチモン、アルミニウム、スズ、銅、マンガン、コバルトまたは鉄の酸化物、水酸化物、炭酸塩、ホウ酸塩、ステアリン酸塩、塩化物または臭化物の少なくとも１つを含む無機組成物を０．１〜２５重量％含むアクリル材料を製造する方法であって、前記アクリル組成物、前記ハロゲン含有ポリマーおよび前記無機組成物を、好ましくは１５０〜２５０℃の間で溶融混合することを含む製造方法が提供される。
前記アクリル組成物は、アルキル（ａｌｋ）アクリレートのホモポリマーまたはコポリマー（この用語は２つを超える異なる繰返し単位を有するポリマーを含む）、または任意に他の物質（特に、高分子物質）と化合したアクリロニトリルを含むコポリマー、特に、スチレンおよびアクリロニトリルを含むコポリマー、を含むこともできる。
【０００７】
前記アクリル組成物が、アルキル（ａｌｋ）アクリレートを含む場合、少なくとも１つのＣ１〜Ｃ６アルキル（Ｃ０〜Ｃ１０ａｌｋ）アクリレートのホモポリマーまたはコポリマーであることが好ましく、５０〜９０重量％のアルキルメタクリレートおよび１〜５０重量％のアルキルアクリレートを含むモノマー混合物を重合させて得られるコポリマーであることがより好ましい。アルキルメタクリレートは、メタクリル酸Ｃ１〜Ｃ４アルキル、例えば、メタクリル酸メチルが好ましい。アルキルアクリレートは、Ｃ１〜Ｃ４アルキルアクリレート、例えば、アクリル酸メチル、アクリル酸エチル、またはアクリル酸ブチルが好ましい。アルキル（ａｌｋ）アクリレートの分子量（Ｍｗ）は、少なくとも２０，０００が好ましく、少なくとも５０，０００であるのがより好ましい。その分子量は５００，０００以下であることができ、２００，０００以下が好ましく、１５０，０００以下であることがより好ましい。
【０００８】
前記アクリル組成物がアクリロニトリルを含むコポリマーを含む場合、アクリル−スチレン−アクリロニトリルの（ＡＳＡ）ポリマー、アクリロニトリル−ＥＰＤＭ−スチレンポリマー（ＡＥＳ）、スチレン−アクリロニトリルの（ＳＡＮ）ポリマー、オレフィン−スチレン−アクリロニトリルの（ＯＳＡ）ポリマー、またはアクリロニトリル−ブタジエン−スチレンの（ＡＢＳ）ポリマーであることができるが、ＡＳＡ、ＡＥＳおよびＳＡＮが好ましい。
【０００９】
アクリロニトリルを含む適当なコポリマーは、少なくとも１５重量％、より好ましくは少なくとも２０重量％、より好ましくは少なくとも２５重量％、特に少なくとも３０重量％のアクリロニトリルを含み、そして５０重量％未満、好ましくは４０重量％未満、より好ましくは３５重量％未満のアクリロニトリルを含む。
【００１０】
アクリロニトリルの適当なコポリマーは、少なくとも４０重量％、好ましくは少なくとも５０重量％、より好ましくは少なくとも５５重量％、特に少なくとも６０重量％のスチレンを含み、そして８０重量％未満、好ましくは７０重量％未満、より好ましくは６５重量％未満のスチレンを含む。
【００１１】
アクリロニトリルを含む前記ポリマーが別の物質と一緒にアクリロニトリルおよびスチレンを含むコポリマーを含んでいる場合、前記物質をオレフィン、アクリルまたはＥＰＤＭから選ぶことができる。後者成分の量は、０〜２０重量％、好ましくは０〜１５重量％、特に０〜１０重量％の範囲とすることができる。
【００１２】
アクリル組成物（特に、アルキル（ａｌｋ）アクリレートを含む組成物）は、４０〜１００重量％、好ましくは４０〜８０重量％の上述のようなコポリマー、および０〜６０重量％、好ましくは０〜４０重量％、より好ましくは０〜２０重量％のゴム状コポリマーを含むことができる。ゴム状のコポリマーによって、我々は、室温より低い、好ましくは０℃未満、例えば、−２０℃未満のガラス転移温度を有する材料を意味している。我々は、しばしばより堅い、ガラス転移温度がより高いブロックと共に、ゴム状の、ガラス転移温度の低いブロックを含んでいるブロックコポリマーをも含めている。そのような材料は、アクリル材料の耐衝撃性を改善するための強化剤として使用されることがよく知られている。適当なゴム状コポリマーには、アクリル酸エステル、メタクリル酸エステル、スチレン、アクリロニトリル、および／またはオレフィン（特に、ブタジエン）のコポリマーが含まれる。適当な材料の例には、スチレン−ブタジエンゴム、スチレン−オレフィンコポリマー、メタクリル酸エステル−ブタジエン−スチレン（ＭＢＳ）ターポリマー、スチレン−アクリロニトリルコポリマー、およびアクリル酸アルキルに基づくコア−シェル型粒子、例えば、アクリル酸ブチルおよびスチレンが含まれる。ゴム状コポリマーの好ましい種類は、ＵＳ−Ａ−５３１８７３７に記述されているような、アクリル酸アルキルに基づくコア−シェル粒子である。
【００１３】
ハロゲン含有ポリマーは、好ましくは塩素含有ポリマーである。前記ポリマー中の唯一のハロゲンは塩素であることが好ましい。前記ポリマーは、塩素化ポリオレフィン、ポリ二塩化ビニル、ポリ塩化ビニリデン、または塩素化ポリ塩化ビニルであってもよい。前記ポリマーは、塩化ビニルまたは塩化ビニリデンのポリマー、またはコポリマーから選ぶのが好ましい。そのハロゲン含有ポリマーは、ポリ塩化ビニル（ＰＶＣ）であることが好ましい。そのハロゲン含有ポリマーは、当分野の技術者に知られている添加剤を含むことができる。そのハロゲン含有ポリマーは、０〜２０重量％の二酸化チタンまたは炭酸カルシウムの充填剤またはその両者の混合物を含んでもよい。前記ハロゲン含有ポリマーは、例えば、顔料、充填剤、衝撃調節剤、潤滑剤、紫外線吸収剤、熱安定剤および粘度調節剤を含むことができる。前記ハロゲン含有ポリマーは、少なくとも７５重量％、好ましくは少なくとも８０重量％、より好ましくは少なくとも９０重量％、特に少なくとも９５重量％のポリマーを含むのが適当である。前記ハロゲン含有ポリマーは、本質的に、ポリマーから成る可能性がある。
【００１４】
そのハロゲン含有ポリマーは、充填剤または他の成分（例えば、熱安定剤または粘度調節剤）のいずれも無いと考えられる場合、少なくとも１０重量％、好ましくは少なくとも２０重量％、より好ましくは少なくとも３０重量％、特に少なくとも４０重量％そして最も好ましくは少なくとも５０重量％のハロゲン、特に塩素を含むことが適切である。そのハロゲン含有ポリマーは、好ましくは前記上述の成分が無いときは、７０重量％未満、好ましくは６０重量％未満、特に５７重量％未満のハロゲン、特に塩素を含むことが好ましい。前記ハロゲン含有ポリマーは、塩素以外のハロゲンを含まないことが好ましい。
【００１５】
前記アクリル材料は、少なくとも１０重量％、好ましくは少なくとも２０重量％、より好ましくは少なくとも２５重量％、特に少なくとも３０重量％の前記ハロゲン含有ポリマーを含むことができる。前記アクリル材料は、７５重量％以下、好ましくは６０重量％以下、より好ましくは５０重量％以下の前記ハロゲン含有ポリマーを含むことができる。
【００１６】
そのハロゲン含有ポリマーは、アクリル組成物と多くの困難を伴うことなく溶融混合できるようにアクリル組成物と相溶性であることが好ましい。
【００１７】
前記アクリル材料は、少なくとも１５重量％、適切には少なくとも２４．９重量％、好ましくは少なくとも４０重量％、より好ましくは少なくとも５０重量％、特に少なくとも５５重量％の前記アクリル組成物を含むことができる。前記アクリル材料は、９０重量％以下、好ましくは８０重量％以下、より好ましくは７０重量％以下、特に６０重量％以下の前記アクリル組成物を含むのが適切である。
【００１８】
前記無機組成物は、酸化物、ホウ酸塩、水酸化物または炭酸塩から選ばれるアニオンを含むことが好ましい。前記無機組成物のカチオンは、アンチモン、スズ、亜鉛、マグネシウムおよびアルミニウムから選ばれるのが好ましい。
【００１９】
１つの実施形態では、その無機組成物は、アルミニウム、亜鉛、鉄、マグネシウムおよびスズのホウ酸塩、酸化物、または水酸化物の少なくとも１つから選択することができる。より好ましくは、その無機組成物は、アルミニウム、亜鉛、鉄、マグネシウムおよびスズのホウ酸塩、酸化物または水酸化物の２つまたは３つ、例えば、水酸化マグネシウムと酸化亜鉛、または水酸化マグネシウムと酸化亜鉛および酸化スズの混合物（一般にはスズ酸亜鉛と呼ばれる）から選択される。
【００２０】
前記アクリル材料は、少なくとも０．５重量％、適切には少なくとも１重量％、好ましくは少なくとも２重量％、より好ましくは少なくとも３重量％、特に少なくとも４重量％の前記無機組成物を含むことができる。場合によっては、前記アクリル材料は、少なくとも５重量％、または少なくとも８重量％さえも含むことができる。前記アクリル材料は、２０重量％未満、適切には１８重量％以下、好ましくは１６重量％以下、より好ましくは１４重量％以下、特に１２重量％以下の前記無機組成物を含むことができる。前記無機組成物が、記述した種類の２つ以上の化合物を含む場合、上記の量は、前記アクリル材料中のそれぞれの化合物の合計量とみなすのが好ましい。
【００２１】
一般的な言い方では、前記無機組成物は、本明細書で記述された種類の少なくとも２つの異なるアニオンおよび２つの異なるカチオンを供給するように準備されているのが好ましい。好ましい実施形態では、前記無機組成物は、前記２つの異なるアニオンおよびカチオンを供給するために２つの全く異なる化合物を含んでいる。その無機組成物中の最初の化合物と第２の化合物との重量比は、少なくとも０．０５、適切には少なくとも０．１、好ましくは少なくとも０．１５、より好ましくは少なくとも０．１８、特に少なくとも２であることができる。その比は、１０未満、適切には５未満、好ましくは２．５未満、より好ましくは１．０未満、特に０．５以下であることができる。前記アクリル材料中の前記最初の化合物の重量％は、少なくとも０．５，適切には少なくとも０．７５、好ましくは少なくとも１．０、より好ましくは少なくとも１．５、特に少なくとも２であることができる。前記最初の化合物の重量％は、１０未満、好ましくは５未満、より好ましくは４以下、特に２．５以下であることができる。前記アクリル材料中の第２化合物の重量％は、少なくとも０．５、適切には少なくとも１、好ましくは少なくとも２．５、より好ましくは少なくとも５、特に少なくとも７．５であることができる。前記アクリル材料中の第２化合物の重量％は、２４．９未満、適切には２０未満、好ましくは１５％未満、特に１０以下であることができる。
【００２２】
１つの好ましい実施形態では、前記最初の化合物はアンチモンの酸化物であり、前記第２の化合物は水酸化マグネシウムである。
【００２３】
別の好ましい実施形態では、前記最初の化合物はスズ酸亜鉛であり、前記第２の化合物は水酸化マグネシウムである。
【００２４】
さらに好ましい実施形態では、前記無機組成物はスズ酸亜鉛、ホウ酸亜鉛および水酸化マグネシウムを含んでいる。
【００２５】
前記無機組成物は、２つ以上のアニオンおよびカチオンを出すために準備されている複合化合物、例えば、マグネサイトを含むかもしれない。しかし、複合化合物は、無機組成物の２０重量％未満、好ましくは１０重量％未満、より好ましくは５重量％未満、特に実質的にゼロを占めるのが適切である。
【００２６】
前記無機組成物の粒子の重量平均粒径は、適切には２５０μｍ未満、好ましくは１００μｍ未満、より好ましくは５０μｍ未満、特に１０μｍ未満であり、それゆえに、適切にその材料が高い表面光沢を持つことができる。場合によって、その粒径は、より小さい、例えば、０．１μｍ以下であることもある。その場合、その粒子は、そのアクリル材料の中に混ぜられるときに光を散乱させないように十分小さい可能性があり、したがって、透明なアクリル材料を作ることができる。
【００２７】
前記アクリル組成物と前記ハロゲン含有ポリマーとの重量比は、好ましくは少なくとも０．５、より好ましくは少なくとも１、特に少なくとも１．３である。その比は、１０未満、適切には５未満、好ましくは３未満、より好ましくは２未満、特に１．５以下であることができる。
【００２８】
前記アクリル組成物と前記無機組成物との重量比は、少なくとも８、好ましくは少なくとも１０、より好ましくは少なくとも１２、特に少なくとも１３であることができる。その比は、３０未満、適切には２５未満、好ましくは２０未満、より好ましくは１８未満、特に１６未満であることができる。
【００２９】
アクリル材料に普通に見られる紫外線吸収剤、着色剤、潤滑剤などのような他の添加物を、本発明のアクリル材料に存在させてもよい。
【００３０】
好ましい実施形態では、その方法は、無機組成物とアクリル組成物を一緒に１５０〜２３０℃、より好ましくは１８０〜２２０℃の間の温度で押し出すことにより溶融混合し、続いてハロゲン含有ポリマーと溶融混合することを含んでいる。１５０〜２３０℃、より好ましくは１６０〜２００℃、そして特に１７０〜１９５℃の間ですべての成分を一緒に押出しにより溶融混合することがより好ましい。
【００３１】
アクリル材料を、シート、フィルム、粉末または微粒子の形で作ることができる。アクリル材料を単独で、または仕上げ材料として使い、他のプラスチック材料、例えば、アクリロニトリル−ブタジエン−スチレン樹脂、ポリ塩化ビニル、ハイインパクトポリスチレンおよび他の変性スチレンポリマーなどのポリスチレンポリマー、またはポリオレフィンの硬質形状または発泡形状の上に押し出すこともできる。アクリル材料を共押出しすることも、または金属の上に張り合わせることもできる。
【００３２】
シートの形（例えば、押出しシートまたは張り合わせたシート）で上述のような材料を、適当な方法により、望む形状に、熱成形または他の方法で成形することが可能である。
【００３３】
本発明は、
ａ）アクリル組成物を２４．９〜９４．９重量％、
ｂ）５〜７０重量％のハロゲンを含むハロゲン含有ポリマーを５〜７５重量％、
ｃ）亜鉛、マグネシウム、モリブデン、アンチモン、アルミニウム、スズ、銅、マンガン、コバルトまたは鉄の酸化物、水酸化物、炭酸塩、ホウ酸塩、ステアリン酸塩、塩化物または臭化物の少なくとも１つを含む無機組成物を０．１〜２５重量％含むアクリル材料にまでわたっている。
【００３４】
本発明は、さらに、
ａ）アクリル組成物を２４．９〜９４．９重量％、
ｂ）５〜７０重量％のハロゲンを含むハロゲン含有ポリマーを５〜７５重量％、
ｃ）亜鉛、マグネシウム、モリブデン、アンチモン、アルミニウム、スズ、銅、マンガン、コバルトまたは鉄の酸化物、水酸化物、炭酸塩、ホウ酸塩、ステアリン酸塩、塩化物または臭化物の少なくとも１つを含む無機組成物を０．１〜２５重量％含むアクリル材料を製造する方法であって、前記アクリル組成物、前記ハロゲン含有ポリマーおよび前記無機組成物を１５０〜２５０℃の間で押し出すことにより溶融混合することを含む方法にまでわたっている。
【００３５】
本明細書で記述したアクリル材料をペレットの形で供給することが可能である。次いで、そのペレットを下流部門で適用するために熱加工することも可能である。代わりに、前記アクリル組成物および前記無機組成物を含んでいる固形の形状（例えば、ペレット）を、その後で前記ハロゲン含有ポリマーと混合するために供給することもできる。したがって、本発明は、前記アクリル組成物および前記無機組成物を含む固形の形状にまでわたっており、そこでは、前記アクリル材料および前記無機組成物のために本明細書で表現されている「重量％」は、前記固形形状の中の「重量部」を表している。
【００３６】
本発明は、前記最初の態様によるアクリル材料、または第２の態様による方法で製造されるアクリル材料を含んでいる難燃性構成要素にまでわたっている。
【００３７】
前記構成要素は、前記アクリル材料を含む共押出しされた、または張り合わされた構成要素であってもよい。
【００３８】
前記構成要素を建築に使用することもできる。
【００３９】
前記構成要素を建築物の建築に使用することもできる。例えば、それは、固形のまたは共押出しされた建築用構成要素、例えば、下端板、破風板、鼻隠し板、クラッド板、羽目板、樋、パイプ、シャッター、窓枠、窓膳板、窓形材、温室形材、ドアパネル、ドア枠、屋根板、建築付属品などであってもよい。
【００４０】
前記構成要素を、車の組立てに、または別の自動車用途に、両方とも粉粒体として、または共押出し積層品として使用することもできる。そのような用途には、装飾用外装、車の運転席用成型品、バンパー（フェンダー）、放熱孔、リアパネル、バス、トラック、小型トラック、キャンピングカー、農業用車両および大量輸送車両の付属品、側面パネル、またはクオーターパネルの飾りなどが含まれるが、それに限定されるものではない。
【００４１】
前記構成要素を、室内用途、例えば、浴槽、温泉、シャワー室、カウンター、浴室、据付け品、便座、台所用品、洗面台、および冷蔵庫のライニング材または本体に使用することもできる。前記構成要素は、屋外用途、例えば柵、金属製ごみ入れ、庭の家具、温泉、ガソリンスタンド（など）のような看板用途用のシンボルおよび装飾に使うこともできる。屋外用途は、外部環境に曝される建築物および自動車の構成要素を適切に含んでいる。
【００４２】
本発明は、さらに、前記最初の態様によるアクリル材料、または第２の態様による方法で製造されるアクリル材料を含んでいる屋外用途用の難燃性構成要素にまでわたっている。
【００４３】
本発明は、さらに、前記最初の態様によるアクリル材料、または第２の態様による方法で製造されるアクリル材料を含んでいる難燃性押出し加工品にまでわたっている。
【００４４】
本発明は、最初の態様によるアクリル材料、または第２の態様による方法で製造されるアクリル材料で作られる構成要素を建築用途および／または屋外用途で使用することにまでわたっている。
【００４５】
本発明は、最初の態様によるアクリル材料、または第２の態様による方法で製造されるアクリル材料で作られる構成要素を含んでいる建築物にまでわたっている。
【００４６】
本発明は、少なくともその基材または仕上げ材料のいずれか１つが最初の態様によるアクリル材料、または第２の態様による方法で製造されるアクリル材料である基材および仕上げ材料を含む構成要素にまでわたっている。
【００４７】
最初の態様のアクリル材料および／または本明細書に記述されている用途の構成要素は、少なくとも１方向で、少なくとも１ｃｍ、適切には少なくとも５ｃｍ、好ましくは少なくとも１０ｃｍの大きさを有する可能性がある。前記材料および／または構成要素は、少なくとも５０ｃｍ３，好ましくは少なくとも１００ｃｍ３、より好ましくは少なくとも５００ｃｍ３、特に少なくとも１０００ｃｍ３の体積を有することができる。
【００４８】
本明細書に記述した任意の発明または実施形態についてのどの態様のどの特徴も、本明細書に記述した任意の他の発明または実施形態についてのどの態様のどの特徴とも組み合わせることが可能である。
【００４９】
本発明を、次の実施例を参照してさらに説明する。
【００５０】
実施例１−アクリル材料の調製
４０重量％の非可塑性ポリ塩化ビニル（二酸化チタンを５％、炭酸カルシウムを８〜１０％、粘度調節剤を３％および熱安定剤を０．５〜１％含む）、５６重量％のメタクリル酸メチル（９７％）およびアクリル酸エチル（３％）を含むアクリルコポリマー、２重量％のスズ酸亜鉛（Ｆｌａｍｔａｒｄ  Ｓ  ｅｘ  Ａｌｃａｎ）、１重量％の水酸化マグネシウム、１重量％のホウ酸亜鉛および紫外線吸収剤（チバガイギー社からのＴｉｎｕｖｉｎ  Ｐ）の混合物を、共回転真空排気二軸押出し機中１９０℃で押し出すことによって混合した。次いで、そのアクリル材料を１９０℃で押し出して、厚さが公称４ｍｍのシートを成形した。
【００５１】
実施例２−アクリル材料についての燃焼試験の表面伝播
そのシートのサンプル（８８５×２６７ｍｍ）をＢＳ４７６の７部の燃焼試験の表面伝播に従って試験した。そのサンプルの下端の上１００ｍｍに位置している基準線に沿ってその材料が燃焼した距離を測定した。そのサンプルは、４１０秒後に最大６００ｍｍの距離まで燃焼したことが分かった。
【００５２】
実施例３−アクリルコポリマーについての燃焼試験の比較表面伝播
メタクリル酸メチル（９７％）およびアクリル酸エチル（３％）および紫外線吸収剤を含むアクリルコポリマーのシートのサンプル（８８５×２６７ｍｍ）をＢＳ４７６の７部の燃焼試験の表面伝播に従って試験した。このサンプルは、２４０秒後に６００ｍｍまで燃焼したことが分かった。
【００５３】
実施例４
５４．５重量％の標準的なアクリル成形ポリマー（Ｉｎｅｏｓ  Ａｃｒｙｌｉｃｓから入手できるＤｉａｋｏｎＴＭ  ＭＧ１０２）、４０重量％の非可塑化ポリ塩化ビニル、１％のＭｇ（ＯＨ２）、２％のスズ酸亜鉛および２％のホウ酸亜鉛を、０．５％の紫外線吸収剤（チバガイギー社からのＴｉｎｕｖｉｎ  Ｐ）および０．２％の熱安定剤（チバガイギー社からのＩｒｇａｎｏｘ  １０７６）と一緒に含む組成物を、実施例１に記述したように溶融混合した。その燃焼特性を、未変性のＭＧ１０２で作られたサンプルの燃焼特性と一緒に測定した。その放熱速度を、４０ｋＷ／ｍ２という入射熱流束および大きさが１００×１００ｍｍ×４ｍｍの厚さである正方形のサンプルを使うＩＳＯ５６６０に記載されている方法を使い、炎心熱量測定によって測定した。その結果を表２に示す。
【００５４】
【表１】
0004812210.tif 000002
【００５５】
実施例５−発泡した非可塑性ポリ塩化ビニルによる積層品としてのアクリル材料の調製
３０重量％の非可塑性ポリ塩化ビニル（ＥＶＣから得た）、５０重量％の市販されている高メルトフローの衝撃調節したメタクリル酸メチルおよびアクリル酸エチルを含むアクリル成形コポリマー、２重量％のスズ酸亜鉛、１０重量％の水酸化マグネシウム、８％（ｗ／ｗ）のカラーマスターバッチ（アクリルに顔料が５０％分散したもの）および紫外線吸収剤（チバガイギー社からのＴｉｎｕｖｉｎ  Ｐ）の混合物を、共回転真空排気二軸押出し機中１９０℃で押し出すことによって混合した。次いで、そのアクリル材料を、発泡したｕポリ塩化ビニルの上に１００μｍの厚さで共押出しして、公称６ｍｍのクラッド板を成形した。
【００５６】
実施例６−アクリル／発泡非可塑性ポリ塩化ビニルの積層品についての燃焼試験の表面伝播
実施例５からのシートのサンプル（８８５×２６７ｍｍ）を、ＢＳ４７６の７部の燃焼装置の表面伝播を使って試験した。そのサンプルの下端の上１００ｍｍに位置している基準線に沿ってその材料が燃焼した距離を測定した。そのサンプルは、９０秒後に１００ｍｍ未満まで、そして６００秒後に１００ｍｍ未満まで燃焼したことが分かった。
【００５７】
実施例７−アクリルコポリマー／発泡非可塑性ポリ塩化ビニルの積層品についての燃焼試験の比較表面伝播
発泡した非可塑性ポリ塩化ビニル基材上に１００μｍの仕上げのアクリルコポリマーを含んでいる公称６ｍｍのクラッド板のサンプル（８８５×２６７ｍｍ）を同様に試験した。そのアクリルコポリマーは、市販されている高メルトフローの衝撃調節した、メタクリル酸メチルおよびアクリル酸エチルのアクリル成形コポリマー、紫外線吸収剤および８％（ｗ／ｗ）のカラーマスターバッチ（アクリルに顔料が５０％分散したもの）を含んでいた。ＢＳ４７６の７部の燃焼装置の表面伝播で、このサンプルは、９０秒で３７０ｍｍ超えるところまで、そして６００秒後には６５０ｍｍ未満まで燃焼していたことが分かった。
【００５８】
読者の注意は、この出願に関してこの明細書と同時に、または先に提出されているすべての論文および文書、ならびにこの明細書と共に公衆閲覧のために公開されているすべての論文および文書に向いており、そのようなすべての論文および文書の内容は参照として本明細書に組み込まれている。
【００５９】
本明細書で開示された特徴（添付の請求項、要約および図面のいずれも含まれる）のすべて、および／またはそのように開示されたどの方法またはプロセスについてもすべての段階を、そのような特徴および／または段階の少なくともいくつかが相互に相容れないものである組合せを除いて、任意の組合せで組み合わせることができる。
【００６０】
本明細書で開示された各特徴（添付の請求項、要約および図面のいずれも含まれる）を、はっきりと異なって述べられていない限り、同じ、同等の、または類似の目的に役立つ代わりの特徴で置き替えることができる。したがって、はっきりと異なって述べられていない限り、開示された各特徴は、一般的な一連の同等なまたは類似の特徴についての１つの例にすぎない。
【００６１】
本発明は前述の実施形態の詳細に制約されない。本発明は、本明細書で開示された特徴（添付の請求項、要約および図面のいずれも含まれる）の任意の新しい特徴、または任意の新しい組合せ、またはそのように開示された任意の方法またはプロセスの段階の任意の新しい段階または任意の新しい組合せにもわたるものである。